"平坦折り畳み式濾過フェイスピースレスピレータであって、aハーネスと、bノーズフォームがなく、iカバーウェブと、ii帯電マイクロファイバーを含むフィルタ層と、を有する濾過構造体を含むマスク本体と、を含み、前記濾過構造体が、前記マスク本体の鼻領域でそれ自体の上に折り重ねられており、1センチメートル以上の、前記レスピレータが折り重なった状態のときに概ね直線で前記マスク本体の上方周辺部の端から端まで延びる、幅Wを有する重なり合う部分を生成し、前記折り重なった濾過構造体が、たわみ及び回復性試験で試験するとき、0.5ミリメートルを超えるたわみを有し、少なくとも40の回復性を有する、平坦折り畳み式濾過フェイスピースレスピレータ。前記フィルタ層が、第1及び第2のカバーウェブ間に配置される、請求項1に記載の平坦折り畳み式濾過フェイスピースレスピレータ。前記折り重なった濾過構造体が、約1~5mmの厚さTを有する、請求項2に記載の平坦折り畳み式濾過フェイスピースレスピレータ。前記折り重なった濾過構造体が、約1.5~3mmの厚さTを有する、請求項2に記載の平坦折り畳み式濾過フェイスピースレスピレータ。前記折り重ね部分が、1~3cmの幅Wを有する、請求項3に記載の平坦折り畳み式濾過フェイスピースレスピレータ。前記折り重ね部分が、1.2~2cmの幅Wを有する、請求項4に記載の平坦折り畳み式濾過フェイスピースレスピレータ。前記折り重ね部分が、概ね直線で10~35cm延びている、請求項1に記載の平坦折り畳み式濾過フェイスピースレスピレータ。前記マスク本体の前記折り重なった部分が、第2の内縁に平行に概ね直線で延びる外縁をもたらす、請求項7に記載の平坦折り畳み式濾過フェイスピースレスピレータ。前記折り重ね部分が、概ね直線で15~30cm延びている、請求項1に記載の平坦折り畳み式濾過フェイスピースレスピレータ。前記折り重ね部分が、断面においてU字形である、請求項1に記載の平坦折り畳み式濾過フェイスピースレスピレータ。前記折り重ね部分が、断面においてS字形である、請求項1に記載の平坦折り畳み式濾過フェイスピースレスピレータ。前記折り重ね部分が、断面においてW字形である、請求項1に記載の平坦折り畳み式濾過フェイスピースレスピレータ。前記マスク本体が、前記鼻領域にノーズクリップを含む、請求項1に記載の平坦折り畳み式濾過フェイスピースレスピレータ。前記たわみが0.8より大きく、回復率が少なくとも50である、請求項1に記載の平坦折り畳み式濾過フェイスピースレスピレータ。前記たわみが0.9より大きく、回復率が少なくとも55である、請求項1に記載の平坦折り畳み式濾過フェイスピースレスピレータ。既知のノーズフォームは、着用者の鼻を覆うぴったりしたフィットをもたらすのに役立ち得るが、レスピレータにノーズフォームを使用するには、追加の部品の製造と、その部品をマスク本体の正しい位置に配置するための追加の加工工程とが必要である。追加の部品及び加工工程の必要性は、レスピレータの製造コストを増大させる。本発明は、新たな平坦折り畳み式濾過フェイスピースを提供する。レスピレータは、ハーネスとマスク本体とを含み、マスク本体は、カバーウェブとフィルタ層とを含む濾過構造体を包含する。フィルタ層は、帯電マイクロファイバーを包含する。濾過構造体は、少なくとも1センチメートルの幅Wを有するように、また概ね直線でマスク本体の上方周辺部の端から端まで延びるように、マスク本体の鼻領域でそれ自体の上に折り重ねられている。折り重なった濾過構造体は、後述のたわみ及び回復率試験に従って試験するとき、0.5ミリメートルmmを超えるたわみを有し、鼻領域で少なくとも40の回復性を有する。本発明は、マスク本体の鼻領域にノーズフォームを装着する必要なく、レスピレータの鼻領域でぴったりしたフィットを達成できるという点で有益である。出願者らは、マスク本体をそれ自体折り重ねて、折り重なった構造体が鼻領域で0.5mmを超えるたわみと少なくとも40の回復性を有するようにカバーウェブとフィルタ層とを適切に組み合わせて使用するとき、ノーズフォームを使用しなくても鼻を覆う十分な密封性が達成され得ることを発見した。折り重ねたときにこのような特性を有する濾過構造体は、マスク本体を行政機関の性能要件に適合しやすくすることができる。用語以下に記載される用語は、定義されるような意味を有する。エアロゾルは、固体及び/又は液体形態の懸濁粒子を含有するガスを意味する。中央部分は、着用者の鼻梁又は鼻の頂部にわたって延びるノーズフォームの中央部である。清浄な空気は、汚染物質を取り除くために濾過された、ある体積の大気中の周囲空気を意味する。含む又は、含んでいるは、特許専門用語において標準であるその定義を意味し、備える、有する、又は含有するとほぼ同義である制約のない用語である。含む、備える、有する、及び含有する、並びにこれらの変形は、一般的に使用される制約のない用語であるが、本発明は、本質的に~からなる等のより狭義の用語を使用して記載することもでき、これは、レスピレータがその意図される機能を果たす際の性能に対して悪影響を及ぼす物体又は要素のみを除外するという点で、制約のない用語に準ずる用語である。汚染物質は、粒子粉塵、ミスト、及び煙気を含む、並びに/又は、一般に粒子と見なされないことがあるが例えば、有機蒸気等、呼気流中の空気を含む空気中に懸濁されていることがある他の物質を意味する。圧縮性は、加えられた圧力又は力を受けて体積の著しい減少が見られることを意味する。横寸法は、レスピレータを着用したときに着用者の鼻を横切って延びる寸法であり、マスク本体の折り重ね部分の長さ寸法と同義である。呼気弁は、レスピレータにおいて使用して、呼気からの圧力又は力を受けて一方向に開くように設計された弁を意味する。呼気は、レスピレータの着用者によって吐き出される空気を意味する。外部気体空間は、吐き出された気体が、マスク本体及び/又は呼気弁を通過し、それらを越えた後に入る、周囲大気中の気体空間を意味する。外面は、外側に位置する表面を意味する。濾材は、それを通過した空気から汚染物質を取り除くために設計された通気性構造体を意味する。濾過フェイスピースは、空気を濾過するための取り付け可能なフィルタカートリッジの使用に対して、空気を濾過するマスク本体そのものを意味する。平坦折り畳み式は、レスピレータを保管のために平らに折り畳み、使用のために開くことができることを意味する。ハーネスは、マスク本体を着用者の顔面上で支持する助けとなる構造体又は部品の組み合わせを意味する。一体型は、同時に製造されたことを意味する。内部気体空間は、マスク本体と人の顔面との間の空間を意味する。内面は、内側に位置する表面を意味する。長さ寸法は、マスクを着用したときに着用者の鼻梁を横切って延びる折り重ね部分の長さ長軸の方向を意味する。マスク本体は、少なくとも人の鼻及び口を覆ってフィットすることができ、かつ外部気体空間から分離された内部気体空間を画定するのを助ける通気性構造体を意味する。記憶性は、変形した部品が、変形力がなくなった後にその先在の形状に復元する傾向を有することを意味する。ノーズクリップは、少なくとも着用者の鼻の周りの密封性を高めるために、マスク本体上で使用するように適応したノーズフォーム以外の機械的装置を意味する。ノーズフォームは、マスク本体の濾過構造体と一体型でなく、レスピレータを着用したときに鼻を覆うフィット性及び/又は着用者の快適性を高めるためにマスク本体の内部に配置するように適した、多孔質材料を意味する。鼻領域は、レスピレータを着用したときに人の鼻の上にあるマスク本体の部分を意味する。粒子は、空気中に懸濁されることができる任意の液体及び/又は固体物質、例えば、粉塵、ミスト、フューム、病原体、細菌、ウイルス、粘膜、唾液、血等を意味する。ポリマーは、規則的に又は不規則的に配置された、繰り返し化学単位を含む材料を意味する。ポリマー及びプラスチックはそれぞれ、1つ以上のポリマーを主に含み、同様に他の成分を含有してもよい材料を意味する。多孔質は、ある量の固体物質とある量の空隙との混合物を意味する。部分は、より大きな物体の一部を意味する。レスピレータは、空気が人間の呼吸器系に入る前にその空気を濾過するために、人によって着用される装置を意味する。ぴったりしたフィット又は密着してフィットとは、本質的に気密な又は実質的に漏れのないフィットがマスク本体と着用者の顔面との間にもたらされることを意味する。横断寸法は、長さ寸法に対して直角に延びる寸法を意味する。図1及び2は、着用者の顔に装着するために開いた状態の平坦折り畳み式濾過フェイスピースレスピレータ10の例を示す。このレスピレータ10を使用して、呼吸するための清浄な空気を着用者に提供することができる。図示するように、濾過フェイスピースレスピレータ10は、マスク本体12及びハーネス14を含む。マスク本体12は、吸気が着用者の呼吸器系に入る前に通過する必要がある濾過構造体16を有する。濾過構造体16は、着用者が清浄な空気を吸い込むことができるように、周囲環境から汚染物質を取り除く。マスク本体12は、頂部18及び底部20を含む。頂部18及び底部20は、マスク本体12の中央部分を横切って長さ方向に延びる境界線22によって分けられる。境界線は、折り畳み線、接着線、溶着線、シーム線、又はこれらの線の組み合わせによって形成されてもよい。マスク本体12は、上部セグメント24a及び下部セグメント24bを含む周辺部23も含む。ハーネス14は、タブ28a及び28bに固定されるストラップ26を有する。ノーズクリップ30は、マスク本体12上の頂部18上の、その外側表面上又はカバーウェブの下に配置されてよい。ノーズクリップ30は、周辺部23の上部セグメント24aに沿って鼻領域32に配置される。図の切開断面図に示すように、濾過構造体16は、マスク本体12の鼻領域32でそれ自体の上に折り重ねられている。折り重なった濾過構造体16は、0.5mmを超えるたわみを有し、折り重なった状態のときに少なくとも40の回復性を有する。より典型的には、たわみは0.8mmより大きく、回復率は少なくとも50である。より好ましい実施形態では、たわみは0.9mmより大きく、回復率は少なくとも約55である。折り重なったマスク本体のたわみ及び回復率は、以下の実施例の項に記載のたわみ及び回復性試験に従って測定され得る。図3は、保管に好適な折り重なった状態の呼吸用マスク10を示す。マスク本体12の底部は、線38に沿って切開されている。周辺部23の折り重なった部分は、マスク本体の第1側部42から第2側部44まで概ね直線で延びる外縁40を有する。第2の平行な内縁線43は、同様に第1側部42から第2側部44まで直線状に延びる。折り重ね部分34の幅Wは、約1センチメートルcm以上である。より好ましくは、折り重ね部分は、1~3cm、より典型的には1.2~2.0cmの幅を有する。折り重ね部分は、側部42から側部44まで長さ寸法で約10~35cm、より典型的には約15~30cm延びている。図4は、折り重ね部分44の代替実施形態を示す。この実施形態では、折り重ね部分44は、図1及び2に示すU字形ではなくS字形を有する。S字形の折り重ね部分は、鼻領域32で追加の緩衝材が必要若しくは所望されるとき、又は濾過構造体自体がそれほど厚くない若しくはかさ高くないとき、所望されることがある。折り重ね部分は、必要に応じてW字形の折り重ね部分も採用できる。ただし、以下の実施例で記載するように、U字形の折り重ね部分は、マスク本体の鼻領域でぴったりしたフィットを達成し、本発明に適合するのに十分なことがある。折り重ね部分の厚さTは、一般に約1~5mm、より典型的には約1.5~3mmである。図5は、濾過構造体16が、内側カバーウェブ48、外側カバーウェブ50、及びフィルタ層52のような、不織繊維材料の1つ以上の層を含み得ることを図示している。内側カバーウェブ48及び外側カバーウェブ50は、フィルタ層52を保護し、フィルタ層52における繊維が緩んでマスク内側に入り込むのを防ぐために提供され得る。レスピレータの使用中、空気はマスク内側に入り込む前に層50、52、及び48を順次通過する。マスクの内部気体空間内に配置された空気は、その後、着用者により吸引されてよい。着用者が息を吐くと、空気は逆方向に層48、52、及び50を順次通過する。あるいは、吐き出された空気が濾過構造体16を通過せずに、内部気体空間から急速に排除され外部気体空間に入ることを可能にする呼気弁図示せずをマスク本体に備えてもよい。典型的には、カバーウェブ48及び50は、濾過構造体の、特に着用者の顔面と接触する側で、心地よい感覚をもたらす不織布材を選択肢として作製されている。濾過構造体と共に使用できる様々なフィルタ層とカバーウェブの構成体を、より詳細に以下で説明する。着用者への適合及び快適性を高めるために、エラストマーのフェースシール材を、濾過構造体16の周辺部に固定することができる。このようなフェースシールは半径方向内側に延び、レスピレータが着用された際に着用者の顔に接触してもよい。フェースシールの例は、米国特許第6,568,392号ボストックBostockら、同第5,617,849号スプリンゲットSpringettら、及び同第4,600,002号メリヤネックMaryyanekら、並びにカナダ特許第1,296,487号ヤードYardに記載される。本発明に関して使用されるマスク本体は、様々な異なる形状及び構成を取ることが可能である。濾過構造体は、フィルタ層と2つのカバーウェブとを含む複数の層を備えて図示されているが、濾過構造体は単に、フィルタ層の組み合わせ、又はフィルタ層とカバーウェブとの組み合わせを含んでもよい。例えば、プレフィルターが、より精密で選択的な下流濾過層よりも上流に配置されてもよい。更に、活性炭等の吸着材料が、濾過構造体を含む繊維層及び/又は種々の層の間に配置されてもよいが、このような吸着材料は、所望のぴったりしたフィットを損なわないように鼻領域には存在しないことがある。更に、別個の微粒子濾過層が吸着性層と共に使用されて、微粒子と蒸気の両方の濾過を提供してもよい。濾過構造体は、使用中にカップ状の構造を提供する補助となる1つ以上の補強層を含んでもよい。濾過構造体はまた、その構造的一体性に貢献する1つ以上の水平及び/又は垂直の境界線を有する場合もある。本発明のマスク本体に使用される濾過構造は、粒子捕捉型又は気体及び蒸気型のフィルタであってもよい。濾過構造体はまた、例えば、液体エアロゾル又は液体の飛沫例えば、血液がフィルタ層を貫通するのを防ぐために、フィルタ層の一方の側から他方へと液体が移動するのを防止するバリア層であってもよい。用途に応じて、本発明の濾過構造の構築には、類似の又は異なるフィルタ媒体の複数の層を使用することができる。本発明の層状マスク本体に有益に利用できるフィルタは、マスク着用者の呼吸労力を最小限に抑えるために、一般に圧力低下が小さい例えば、面速度13.8センチメートル/秒で約195~295パスカル未満。フィルタ層は更に、予想される使用条件においてそれらの構造を概ね維持するよう、可撓性及び十分な剪断強さを有する。粒子捕捉フィルタの例としては、微細無機繊維ガラス繊維のような又はポリマー合成繊維の1つ以上のウェブが挙げられる。合成繊維ウェブには、メルトブローン法等のプロセスによって製造されるエレクトレット帯電ポリマーマイクロファイバーが含まれる。帯電したポリプロピレンから形成されたポリオレフィンマイクロファイバーは、粒子捕捉用途に特に有用である。フィルタ層は、典型的には、所望の濾過効果を達成するように選択される。フィルタ層は、通常、粒子及び/又はその他の汚染物質を、フィルタ層を通過する気体流から高い割合で除去する。繊維性フィルタ層については、典型的には、製造作業中に接着してしまわないように、濾過する物質の種類に基づいて選択された繊維が選ばれる。指摘したように、フィルタ層は様々な形状及び構成で提供されることができ、典型的には約0.2ミリメートルmm~1センチメートルcm、より典型的には約0.3mm~0.5cmの厚さを有し、また略平面状のウェブであっても、又は波形を付けて、拡張された表面積を提供してもよく、これは例えば、米国特許第5,804,295号及び同第5,656,368号ブロウンBraunらを参照されたい。フィルタ層はまた、接着剤又は任意の他の手段により互いに接合された複数のフィルタ層を含んでもよい。基本的に、フィルタ層の形成用として知られている又は後に開発される好適な任意の材料を、フィルタ材料として使用することができる。ヴァンAウェンテVanAWente著、極細熱可塑性繊維SuperfineThermoplasticFibers、48、産業工学化学IndusEngnChem、1342以下1956年に教示されているような、メルトブローン繊維のウェブ、特に持続的帯電エレクトレット状態にあるものは、特に有用である例えば、米国特許第4,215,682号クビックKubikらを参照されたい。これらのメルトブローン繊維は、約20マイクロメートルμm未満ブローンマイクロファイバーをBMFと称する、典型的には約1~12μmの有効繊維直径を有するマイクロファイバーであってもよい。有効繊維直径は、デービスC.N.DaviesCN、浮遊粉塵粒子の分離TheSeparationOfAirborneDustParticles、機械技術者協会InstitutionOfMechanicalEngineers、ロンドン、会報1B、1952年に従って測定されてもよい。特に好ましいのは、ポリプロピレン、ポリ4-メチル-1-ペンテン及びこれらの組み合わせから形成される繊維を含むBMFウェブである。ロジンウール繊維ウェブ及びガラス繊維又は溶液吹込みのウェブ、すなわち静電噴射された繊維特にマイクロファイバーの形態のものに加えて、米国再発行特許第31,285号ヴァンテュルンハウトvanTurnhoutに教示されるような帯電解繊繊維fibrillatedfilmfibersも好適なことがある。米国特許第6,824,718号エイツマンEitzmanら、同第6,783,574号アンガドジバンドAngadjivandら、同第6,743,464号インスレイInsleyら、同第6,454,986号及び同第6,406,657号エイツマンEitzmanら、並びに同第6,375,886号及び同第5,496,507号アンガドジバンドAngadjivandらで開示されるように、繊維を水と接触させることによって、繊維に電荷を付与することができる。電荷はまた、米国特許第4,588,537号クラッセKlasseらに開示されるようにコロナ帯電によって、又は米国特許第4,798,850号ブラウンBrownに開示されるように摩擦帯電によって、繊維に付与されてもよい。また、水帯電hydrochargingプロセスを通して製造されるウェブの濾過性能を高めるために、添加剤を繊維に含めることができる米国特許第5,908,598号ルソーRousseauらを参照されたい。特に、フッ素原子をフィルタ層の繊維表面に配置することにより、油性ミスト環境での濾過性能を改善することができる米国特許第6,398,847B1号、同第6,397,458B1号、同第6,409,806B1号ジョーンズJonesらを参照されたい。エレクトレットBMFフィルタ層の典型的な坪量は、1平方メートル当たり約10~100グラムg/m2である。例えば、’507号特許アンガドジバンドAngadjivandらに記載されている技法によって帯電させた場合、また、ジョーンズJonesらの特許に記載されるようにフッ素原子を含む場合、坪量はそれぞれ、約20~40g/m2及び約10~30g/m2となる。内側のカバーウェブは、着用者の顔に接触するために滑らかな表面を提供するために用いることができ、また外側のカバーウェブは、マスク本体内の遊離繊維を封入するため、又は審美的理由から用いることができる。カバーウェブは、典型的には、任意の重大な濾過の利点を濾過構造体に提供しないが、フィルタ層の外側又は上流に配置されると、前処理フィルタとして作用することができる。好適な程度の快適性を得るために、内側カバーウェブは好ましくは比較的低い基本重量を有し、比較的細い繊維から形成される。より具体的には、カバーウェブは約5~50g/m2典型的には10~30g/m2の坪量を有するように作り上げられてよく、繊維は3.5デニール未満典型的には2デニール未満、より典型的には1デニール未満であるが0.1デニールを超えるであってよい。カバーウェブに用いられる繊維は、平均繊維直径が約5~24マイクロメートル、典型的には約7~18マイクロメートル、より典型的には約8~12マイクロメートルであることが多い。カバーウェブ材料は、一定の弾性典型的には100~200破断時であるが、必須ではないを有してもよく、可塑的に変形可能であってよい。カバーウェブに適した材料としては、ブローンマイクロファイバーBMF材料、特にポリオレフィンBMF材料、例えばポリプロピレンBMF材料ポリプロピレンブレンド、及びポリプロピレンとポリエチレンとのブレンドも含むが挙げられる。カバーウェブ用のBMF材料製造に適したプロセスは、米国特許第4,013,816号サビーSabeeらに記載されている。このウェブは、繊維を滑らかな表面、典型的には滑らかな表面のドラム又は回転型コレクタの上に収集して形成してもよい-米国特許第6,492,286号Berriganらを参照されたい。スパンボンド繊維を使用することもできる。典型的なカバーウェブは、ポリプロピレン、又は50重量以上のポリプロピレンを含有するポリプロピレン/ポリオレフィンブレンドから製造してもよい。これらの材料は、着用者に高度な柔軟性及び快適性を提供し、また濾材がポリプロピレンBMF材料であるとき、層間に接着剤を必要とすることなく、濾材に固定されたままに留まることが見出されている。カバーウェブで使用するのに好適なポリオレフィン材料としては、例えば、単一のポリプロピレン、2種のポリプロピレンのブレンド、ポリプロピレンとポリエチレンとのブレンド、ポリプロピレンとポリ4-メチル-1-ペンテンとのブレンド、及び/又はポリプロピレンとポリブチレンとのブレンドを挙げることができる。カバーウェブ用の繊維の一例は、約25g/m2の坪量をもたらし、0.2~3.1の範囲の繊維デニールを有する約0.8の繊維100本超で測定の平均、ExxonCorporationからのポリプロピレン樹脂Escorene3505Gから作製されたポリプロピレンBMFである。別の好適な繊維は、25g/m2の坪量をもたらし、約0.8の平均繊維デニールを有する、ポリプロピレン/ポリエチレンBMFやはりExxonCorporationからの、85の樹脂Escorene3505G及び15のエチレン/アルファオレフィンコポリマーExact4023を含む混合物から製造されるである。好適なスパンボンド材料は、CorovinGmbHPeine,Germanyから商品名CorosoftPlus20、CorosoftClassic20、及びCorovinPP-S-14で入手可能であり、カードポリプロピレン/ビスコース材料は、J.W.SuominenOYNakila,Finlandから商品名370/15で入手可能である。本発明で用いられるカバーウェブは、好ましくは、加工後にウェブ表面から突出する繊維が非常に少なく、したがって平滑な外表面を有する。本発明で用いてもよいカバーウェブの例は、例えば、米国特許第6,041,782号アンガドジバンドAngadjivand、同第6,123,077号ボストックBostockら、及び国際公開第96/28216A号ボストックらに開示されている。ハーネスに使用されるストラップは、様々な材料、例えば熱硬化性ゴム、熱可塑性エラストマー、編組み又は編込みされた織糸/ゴムの組み合わせ、非弾性の編組み構成要素、及びその他から作製され得る。ストラップは、弾性材料、例えば弾性の編組み材料から形成されてもよい。ストラップは、好ましくはその全長の2倍より大きく拡張され、その弛緩状態に戻り得る。ストラップはまた、その弛緩状態の長さの3倍又は4倍まで延びることが可能であり、かつ張力が取り除かれると、なんら損傷を受けずにその元の状態に戻ることができる。したがって、弾性限度は、ストラップの弛緩状態における長さの2倍、3倍、又は4倍以上であるのが好ましい。典型的には、ストラップは、長さ約20~30cm、幅3~10mm、厚さ約0.9~1.5mmである。ストラップは、連続ストラップとして第1タブから第2タブまで延びてもよく、又はストラップは、更なる締結具又はバックルにより互いに接合され得る複数の部品を有してもよい。例えば、ストラップは、マスク本体を顔面から除去する際に、着用者により迅速に分離され得る締結具により互いに接合された第1及び第2の部分を有してもよい。本発明に関連して使用し得るストラップの例は、米国特許第6,332,465号シュエXueらに示されている。ストラップの1つ以上の部分を互いに結合するのに使用し得る締結機構又留め金機構の例は、例えば以下の米国特許第6,062,221号ブロストロムBrostromら、同第5,237,986号セッパラSeppala、及び欧州特許第1,495,785A1号チエンChienに示されている。図のように、内部気体空間から呼気を排除し易くするために、マスク本体に呼気弁を取り付けてもよい。呼気弁の使用は、マスク内部からの暖かい湿った呼気を急速に除去することにより、着用者の快適性を高め得る。例えば、米国特許第7,188,622号、同第7,028,689号、及び同第7,013,895号Martinら、同第7,428,903号、同第7,311,104号、同第7,117,868号、同第6,854,463号、同第6,843,248号、及び同第5,325,892Japuntichら、同第6,883,518号Mittelstadtら、及び同再特許第RE37,974号Bowersを参照されたい。本質的に、呼気を内部気体空間から外部気体空間へと迅速に運搬するために、好適な圧力低下を提供し、かつマスク本体に適切に固定され得る任意の呼気弁を、本発明に関連して使用してもよい。たわみ及び回復性試験平坦折り畳み式濾過フェイスピースレスピレータ内の種々の鼻密封構成体の圧縮性を測定するために、試験方法を開発した。レスピレータの鼻密封構成体の挙動を適切に理解するために、レスピレータの着用者が許容可能な圧縮力の範囲を使用した。動脈性毛細血管圧を超える皮膚への圧力は、痛み及び組織損傷をもたらすことがあるLyder,C.H.,PressureUlcerPreventionandManagement,JAMA,2003,289:223~226。通常、ヒトの皮膚での動脈性毛細血管圧は、2.7~5.4キロパスカルkPaである。たわみ試験では、2.5kPaの最大圧力で試料を圧縮した。レスピレータの密封構成体の試料を、TA.XTPlus商標テクスチャ分析器TextureTechnologiesCorp,Scardsale,NYを使用して試験した。長さ51mm、幅10mmの寸法の平坦な方形作業面を有するアルミニウムで構成された試験付属品を、テクスチャ分析器のクロスヘッドに取り付けた。長さ約70mm、幅約15mmの寸法のレスピレータの鼻領域構成体の試料を、付属品の作業面と平坦なアルミニウム基板との間に配置した。試料が試験付属品の作業面の下で中央に来て、試料の長辺が試験付属品の作業面の長辺と整列する向きになるように、試料を配置した。分析前に、カバーウェブの外層を切り開くことにより、柔軟性のあるノーズクリップを除去した。TextureExponent32商標ソフトウェアTextureTechnologiesCorp,Scarsdale,NYを使用してテクスチャ分析器を制御した。試験付属品と基板との開始距離10mmから、圧縮力が2.5kPaに達するまで、0.2mm/sの速度で試験付属品により試料を圧縮した。その後、クロスヘッドを基板から10mmの開始位置に0.2mm/sで戻した。TextureExponent32商標ソフトウェアを使用して、圧縮力が0.5kPa~2.5kPaの試験の圧縮部分の間の試料のたわみを測定した。圧力/距離曲線の下の面積を計算することにより、エネルギーを求めた。試験の圧縮部分の間に試料をたわませるのに必要な圧縮エネルギー、及び試験の復帰部分の間に回復されるエネルギーも測定した。回復されるエネルギーを圧縮エネルギーで割り、得られた割合を百分率として表すことにより、回復率を求めた。図6は、たわみ及び回復性試験で本発明の試料について作成された典型的な圧力/距離曲線を示す。示した曲線は、試験の圧縮部分の間に試料が圧縮されるとき、及び試験の復帰部分の間に試料が回復するときに得られた圧力測定値のプロットである。圧縮エネルギーとして画定される面積は、圧力が0.5kPaに達する距離と圧力が2.5kPaに達する距離との間で、圧力/距離曲線の圧縮部分の下の面積を計算することにより得られる。回復エネルギーとして画定される面積は、曲線の圧縮部分で圧力が0.5kPaに達する距離と圧力/距離曲線で圧力が2.5kPaに達する距離との間で、圧力/距離曲線の復帰部分の下の面積を計算することにより得られる。比較試料1:図1~3に示すレスピレータと同様の設計の、5つのひだ付き平坦折り畳み式濾過フェイスピースレスピレータを入手したが、鼻領域のマスク本体の折り重ね部分は存在しなかった。濾過構造体は、ポリプロピレンスパンボンドカバーウェブの2つの層間に配置されたポリプロピレンメルトブローンエレクトレットフィルタ材の層で構成されていた。フィルタ層は、厚さが1.2mm、坪量が68g/m2、及び有効繊維直径EFDが7マイクロメートルμmであった。使用したカバーウェブは、坪量が34gsmであり、ATEXTechnologies,Inc.Gainesville,GAから入手した。かみそり刃を使用して、各レスピレータの鼻密封領域からたわみ及び回復性試験用の試料を切り取った。切り取った各試料をたわみ及び回復性試験で分析した。結果を以下の表1に記載する。実施例1:図1~3に示すレスピレータと同様の設計の、5つのひだ付き平坦折り畳み式濾過フェイスピースレスピレータを使用した。濾過構造体は、比較例1と同じフィルタ層及びカバーウェブ層で構成されていた。レスピレータの鼻密封領域の構造は、図1~3に示されている。レスピレータの上部密封端上のレスピレータ本体の積層体の延長部分は、レスピレータの内側方向に折り重ねられていた。試料をたわみ及び回復性試験で試験した。結果を以下の表1に記載する。実施例2:図に示すレスピレータと同様の設計の、5つのひだ付き平坦折り畳み式濾過フェイスピースレスピレータを使用した。濾過構造体は、比較例1に記載のものと同じであった。レスピレータの鼻密封領域の構造は、図4に示すようなS字形の構造に折り重ねられていた。試料をたわみ及び回復性試験で試験した。結果を以下の表1に記載する。たわみ及び回復性試験の結果は、本発明による折り重なったマスク本体それぞれ実施例1及び2の使用により、比較試料1に比べてたわみが著しく増加することを実証している。実施例1及び2並びに比較試料1の回復率は、53~67の同等の回復率値を有している。したがって、本発明は、同等の回復率でたわみがより大きいことを実証している。比較試料1及び実施例1の顔面フィット性能顔面フィット試験を使用して、レスピレータ使用者の顔面とタイトフィットのレスピレータの密封構造との間の漏れの量を測定した。レスピレータと使用者の顔面との間の顔面シール漏れの量は、レスピレータの内側及び外側で試験用エアロゾル例えば、空気中に懸濁したNaCl粒子の濃度を測定することにより定量化され得る。60ナノメートルnm以下の粒子を選択的に検出する、有用な顔面フィット試験が開発されている。米国特許第6,125,845号Halvorsonらを参照されたい。顔面フィット試験に使用するのに好適な市販の機器は、TSIPortaCount登録商標ProTSIInc.,Shoreview,MNである。別の好適な機器は、N95-Companion商標を備えたTSIPortaCount登録商標PlusTSIIncである。比較試料1及び実施例1のそれぞれ10個の試料を、被験者における顔面フィット試験用に準備した。開口幅図3の42と44との距離が218mmの各種の試料5個を作製した。各種の他の5個の試料は、開口幅が238mmになるように作製した。すべてのレスピレータ試料に、横方向に延びたタブ28a及び28bの上面に金属針を使用して取り付けた同じ長さの2本のポリイソプレンヘッドバンドを含むハーネスを提供した。各試料は、厚さ1mm、幅5mm、及び長さ90mmの焼きなましアルミニウムのノーズクリップを含んだ。顔面フィット試験中に試料内部のエアロゾル濃度を測定できるように、各試料に試料プローブ付属品TSIIncを取り付けた。様々な顔の長さ及び幅を有する10人の被験者を選択した。測定した顔の長さ及び幅は、Z.ZhuangらによるNewRespiratorFitTestPanelsRepresentingtheCurrentU.S.CivilianWorkforce,JournalofOccupationalandEnvironmentalMedicine,2007,4:647~659に記載されるように、それぞれメントン-セリオンの長さmentonsellionlength及び両頬骨の幅に相当する。顔の長さが118.5mm未満の被験者はすべて、開口幅が218mmの試料を使用して試験を行った。顔の長さが118.5mmより大きい被験者はすべて、開口幅が238mmの試料を使用して試験を行った。顔面フィット試験は、高さ約2.5m、幅2m、奥行き1.5mの、濾過空気で換気された試験チャンバ内で行われた。蒸留水中の2NaCl体積に対する重量を含むModel93066-JetAtomizerTSIInc.を使用して、粒子の概算中位径が50nmのNaClエアロゾルを発生させた。N95-Companion商標を備えたPortaCount登録商標Plusで構成されるフィット試験システムのCountモードで1,500粒子/cc~5,000粒子/ccの表示値が得られるように、アトマイザーを調整した。各フィット試験では、被験者は、レスピレータ試料を着用し、チャンバに入り、試料プローブ及びホースを介してフィット試験システムにレスピレータを取り付けた。次に、被験者は、USCodeofFederalRegulations29CFR1910.134,AppendixA,PartI.A.a4bに定義される4つの運動を行うように求められた。これらの運動中、マイクロコンピュータを使用してフィット試験システムから粒子濃度データを収集した。フィット試験システムをCountモードで実行し、フィット試験システムの表示値から手動でデータを記録することにより、マイクロコンピュータなしでデータを得ることができる。以下の表2の顔面フィット試験の運動及びデータ収集表に、特定の運動、その持続時間、及びデータ収集方法を示す。開始及び終了時間は、運動開始後に秒s単位で測定される。しかめ面を除く各運動のフィット係数を計算した。フィット係数は、レスピレータ内部のエアロゾル濃度で割ったチャンバのエアロゾル濃度に等しい。各運動において、使用したチャンバのエアロゾル濃度は、レスピレータ内部の濃度の直前及び直後に測定されたチャンバの濃度の平均値であった。各試料レスピレータを使用した各被験者の平均フィット係数は、1回目の通常の呼吸、頭部の上下運動、及び2回目の通常の呼吸の運動における3つのフィット係数の調和平均を計算することにより得られた。調和平均は、個々の運動のフィット係数の逆数の相加平均の逆数を計算することにより得られる。比較試料1及び実施例1の試料を使用して実行した顔面フィット試験の結果を以下の表3に示す。10人の被験者のうちの7人のフィット係数は、比較試料1と比べて本発明の実施例1で著しく高く、顔面シール漏れの著しい減少を示した。2人の被験者被験者5及び10のみ、比較試料1と実施例1とで実質的に等しいフィット係数が見られた。試験した10人のうちの1人の被験者被験者7は、実施例1で比較試料1よりフィット係数が低かった。本発明には、その趣旨及び範囲から逸脱することなく、様々な改変及び変更を行うことができる。したがって本発明は上記の記載によって限定されるものではないが、以下の特許請求の範囲及びそのあらゆる均等物において、記載される限定条件によって規制されるものである。更に本発明は、本明細書に具体的に開示されていない要素がなくとも適切に実施可能であり得る。上記に引用したすべての特許及び特許出願は、背景技術の項目において記載されるものを含め、その全容にわたって本文書に援用するものである。そのような組み込まれる文献の開示と上記明細書との間に不一致又は矛盾がある限りにおいては、上記明細書が優先する。"